ВЫСОКОТВЕРДЫЕ С ВЫСОКОЙ УДАРНОЙ ВЯЗКОСТЬЮ СПЛАВЫ НА ОСНОВЕ ЖЕЛЕЗА И СПОСОБЫ ИХ ИЗГОТОВЛЕНИЯ

1. Сплав на основе железа, имеющий твердость более 550 НВ и благоприятную баллистическую стойкость при многочисленных ударах, причем сплав включает в себя весовых процентах, исходя из общего веса сплава: 0,48-0,52 углерода; 0,15-1,00 марганца; 0,15-0,45 кремния; 0,95-1,70 хрома; 3,30-4,30 никеля; 0,35-0,65 молибдена; 0,0008-0,0024 бора; 0,001-0,015 церия; 0,001-0,015 лантана; не более чем 0,002 серы; не более чем 0,015 фосфора; не более чем 0,10 азота; железо; и случайные примеси.
50
50
2. Сплав по п.1, при этом сплав имеет баллистический предел V, по меньшей мере, такой же, как требуемый V по спецификации MIL-DTL-46100E.
50
50
3. Сплав по п.1, при этом сплав имеет баллистический предел V, который по меньшей мере, на 150 фут/с меньше, чем требуемый V согласно спецификации MIL-A-46099C.
4. Сплав по п.1, при этом сплав имеет твердость больше 500 НВ и меньше 700 НВ.
5. Сплав по п.1, при этом сплав имеет твердость больше 550 НВ и меньше 675 НВ.
6. Сплав по п.1, при этом сплав имеет твердость больше 600 НВ и меньше 675 НВ.
7. Сплав по п.1, который содержит, по меньшей мере,0,20% марганца.
8. Сплав по п.1, который содержит не более 0,80% марганца.
9. Сплав по п.1, который содержит, по меньшей мере, 0,20% кремния.
10. Сплав по п.1, который содержит не более 0,40% кремния.
11. Сплав по п.1, который содержит, по меньшей мере, 1,00% хрома.
12. Сплав по п.1, который содержит не более 1,50% хрома.
13. Сплав по п.1, который содержит, по меньшей мере, 3,75% никеля.
14. Сплав по п.1, который содержит не более 4,25% никеля.
15. Сплав по п.1, который содержит, по меньшей мере, 0,40% молибдена.
16. Сплав по п.1, который содержит не более 0,60% молибдена.
17. Сплав по п.1, который содержит, по меньшей мере, 0,0015% бора.
18. Сплав по п.1, который содержит не более 0,0025% бора.
19. Сплав по п.1, который содержит не более 0,010% фосфора.
50
50
20. Сплав по п.1, имеющий твердость, которая составляет, по меньшей мере, 600 НВ и менее 700 НВ и баллистический предел V, который, по меньшей мере, на 150 фут/с меньше требуемого V согласно спецификации MIL-A-46099C.
21. Броневой катаный продукт, выбранный из броневой плиты, броневого листа и броневого бруса, при этом катаный продукт представляет собой сплав на основе железа, имеющий твердость больше 550 НВ и благоприятную баллистическую стойкость при многочисленных ударах, причем сплав содержит в весовых процентах, исходя из общего веса сплава: 0,48-0,52 углерода; 0,15-1,00 марганца; 0,15-0,45 кремния; 0,95-1,70 хрома; 3,30-4,30 никеля; 0,35-0,65 молибдена; 0,0008-0,0024 бора; 0,001-0,015 церия; 0,001-0,015 лантана; не более чем 0,002 серы; не более чем 0,015 фосфора; железо; и случайные примеси.
50
50
22. Броневой катаный продукт по п.21, при этом сплав имеет баллистический предел V, по меньшей мере, такой же, как требуемый V согласно спецификации MIL-DTL-46100E.
50
50
23. Броневой катаный продукт проката по п.21, при этом сплав имеет баллистический предел V, который, по меньшей мере, на 150 фут/с меньше требуемого V согласно спецификации MIL-A-46099C.
24. Броневой катаный продукт по п.21, при этом сплав имеет твердость больше 550 НВ и меньше 700 НВ.
25. Броневой катаный продукт по п.21, при этом сплав имеет твердость больше 550 НВ и меньше 675 НВ.
26. Броневой катаный продукт по п.21, при этом сплав имеет твердость, которая составляет, по меньшей мере, более 600 НВ и составляет меньше 675 НВ.
50
50
27. Броневой катаный прокат по п.21, при этом сплав имеет твердость, который составляет, по меньшей мере, 600 НВ, и меньше 700 HBN, и баллистический предел V, который является, по меньшей мере, на 150 фут/с меньше требуемого V согласно спецификации MIL-A-46099C.
28. Промышленное изделие, включающее в себя сплав на основе железа, имеющий твердость больше 550 НВ и благоприятную баллистическую стойкость при многократных ударах, причем сплав содержит в весовых процентах, исходя из общего веса сплава: 0,48-0,52 углерода; 0,15-1,00 марганца; 0,15-0,45 кремния; 0,95-1,70 хрома; 3,30-4,30 никеля; 0,35-0,65 молибдена; 0,0008-0,0024 бора; 0,001-0,015 церия; 0,001-0,015 лантана; не более чем 0,002 серы; не более чем 0,015 фосфора; не более чем 0,10 азота; железо; и случайные примеси.
29. Изделие по п.28, при этом изделие выбрано из бронированного автомобиля, бронированного ограждения и отдельного элемента бронированного мобильного оборудования.
30. Способ изготовления броневого катаного продукта, выбранного из броневой плиты, броневого листа и броневого бруса, причем броневой продукт имеет твердость больше 550 НВ, при этом способ включает в себя:
обеспечение сплава, содержащего в весовых процентах, исходя из общего веса сплава: 0,48-0,52 углерода; 0,15-1,00 марганца; 0,15-0,45 кремния; 0,95-1,70 хрома; 3,30-4,30 никеля; 0,35-0,65 молибдена; 0,0008-0,0024 бора; 0,001-0,015 церия; 0,001-0,015 лантана; не более чем 0,002 серы; не более чем 0,015 фосфора; железо; и случайные примеси;
аустенизацию сплава путем нагревания сплава при температуре, по меньшей мере, 1500°F (815°C) в течение, по меньшей мере, периода выдержки при этой температуре в 30 мин;
50
50
охлаждение сплава от температуры аустенизации так, что сплав имеет баллистический предел V, по меньшей мере, такой же, как требуемый V согласно спецификации MIL-DTL-46100E.
50
50
31. Способ по п.30, в котором охлаждение сплава обеспечивает сплав с баллистическим пределом V, который, по меньшей мере, на 150 фут/с меньше требуемого V согласно спецификации MIL-A-46099С.
32. Способ по п.30, в котором охлаждение сплава обеспечивает сплав с твердостью больше 550 НВ и меньше 700 НВ.
33. Способ по п.30, в котором охлаждение сплава обеспечивает сплав с твердостью больше 550 НВ и меньше 675 НВ.
34. Способ по п.30, в котором охлаждение сплава обеспечивает сплав с твердостью, которая является больше 600 НВ и меньше 675 НВ.
35. Способ по п.30, в котором сплав содержит, по меньшей мере, 0,20% марганца.
36. Способ по п.30, в котором сплав содержит не более 0,80% марганца.
37. Способ по п.30, в котором сплав содержит, по меньшей мере, 0,20% кремния.
38. Способ по п.30, в котором сплав содержит не более 0,40% кремния.
39. Способ по п.30, в котором сплав содержит, по меньшей мере, 1,00% хрома.
40. Способ по п.30, в котором сплав содержит не более 1,50% хрома.
41. Способ по п.30, в котором сплав содержит, по меньшей мере, 3,75% никеля.
42. Способ по п.30, в котором сплав содержит не более 4,25% никеля.
43. Способ по п.30, в котором сплав содержит, по меньшей мере, 0,40% молибдена.
44. Способ по п.30, в котором сплав содержит не более 0,60% молибдена.
45. Способ по п.30, в котором сплав содержит, по меньшей мере, 0,0015% бора.
50
50
46. Способ по п.30, в котором охлаждение сплава обеспечивает сплав с твердостью, которая составляет, по меньшей мере, 600 НВ и меньше 700 НВ, и баллистический предел V, который является, по меньшей мере, на 150 фут/с меньше требуемого V согласно спецификации MIL-A-46099C.